(57)【特許請求の範囲】
【請求項１】
（Ａ）成分が、スチレン系芳香族モノマー単位、ｎ−ブチルメタクリレート単位、メチルメタクリレート単位およびエチルメタクリレート単位を含むビニル系重合体、
（Ｂ）成分が、（Ｂ−１）ｎ−ヘキシルトリメトキシシランまたは（Ｂ−２）ｎ−ヘキシルトリメトキシシランおよびγ−グリシドキシプロピルトリメトキシシラン、および
（Ｃ）成分が、１次粒子の平均粒径が３ｎｍ以上、７０ｎｍ以下である酸化アルミニウム微粒子からなり、
これらの配合割合が、前記（Ａ）成分１００重量部に対し、前記（Ｂ）成分１０重量部以上、１０００重量部以下であり、かつ、前記（Ａ）成分および前記（Ｂ）成分の合計量１００重量部に対し、前記（Ｃ）成分１重量部以上、５０重量部以下であることを特徴とする内面モルタルライニングダクタイル鋳鉄管のモルタル層の表面に塗装する浸透性防水用組成物。
【請求項２】
請求項１記載の浸透性防水用組成物をモルタル層の表面に塗布してなる内面モルタルライニングダクタイル鋳鉄管。
【発明の詳細な説明】
【技術分野】
【０００１】
本発明は、浸透性防水用組成物および該組成物を無機質基材に塗布した防水性構造物に関する。
【背景技術】
【０００２】
上水道用、下水道用、農業用水用、工業用水用の管には、一般に鋳鉄管や鋼管などが多く使用されている。こうした管の内面には、防食用のセメントモルタル（以下、単にモルタルと呼ぶ）を施工することによって、通水中の金属腐食に耐性を与える方法が、一般的に採用されている。
【０００３】
しかしながら、かかるモルタル施工後の問題として、モルタル中のアルカリ成分が通水中に溶出して水質を劣化させるとともに、モルタル自体の耐久性も低下するという問題がある。
【０００４】
このようなモルタルからのアルカリ成分の溶出防止のために、モルタル層の表面に高分子材料からなる、いわゆるシールコート剤を塗布して、通水との接触を絶つ方法が考え出され、種々の材料が提案されている。
【０００５】
これらの従来技術のうちでも、材料自体が低分子量であるため浸透性が良好であり、しかも、反応性を備えた形の、いわゆるアルコキシシランと、下記のごとき特定のビニル系重合体とからなる組成物の提案が注目されている。
【０００６】
たとえば、特許文献１には、酸基含有アクリル樹脂と高級脂肪酸金属塩とシランカップリング剤とからなる組成物を溶剤中に溶解させた形の、いわゆるシーリング剤が開示されている。
【０００７】
また、特許文献２には、ガラス転移点（Ｔｇ）が５０℃以上で、かつ、重量平均分子量が１０，０００〜１５０，０００の重合体と、アルキル基および加水分解性基を併有する有機ケイ素化合物とからなるメタクリレート系浸透性防水用組成物が開示されている。
【０００８】
さらに、特許文献３には、酸モノマーを２〜２０重量％（以下、％という）含むビニル系重合体と、エポキシ基含有オルガノアルコキシシランとオルガノアルコキシシランとの混合物よりなる浸透性防水用組成物が開示されている。
【０００９】
また、特許文献４には、ガラス転移点（Ｔｇ）が５０℃以上であるビニル系重合体と加水分解性シリル基を含有するビニル系重合体とアルコキシシランとからなる浸透性防水用組成物が記載されている。
【００１０】
さらに、特許文献５には、ガラス転移点（Ｔｇ）が５０℃以上である加水分解性シリル基を含有するビニル系重合体とアルコキシシランとからなる浸透性防水用組成物が記載されている。
【００１１】
前記組成物は、モルタルからのアルカリ成分の溶出防止のために、モルタル層の表面に高分子材料からなる、いわゆるシールコート剤を塗布して、通水との接触を絶つために使用される組成物であるが、これらの組成物とは異なる用途に使用される組成物である下記のごとき組成物も知られている。
【００１２】
すなわち、特許文献６には、プレコート鋼板に表面塗膜層を形成し、化粧金属板を製造するのに使用される組成物であって、熱硬化型樹脂バインダー１００重量部（以下、部という）に対し、平均粒径３μｍ以下のシリカ系艶消し微粒子を０．１〜５部、平均粒径３μｍ以下のセラミック系微粒子またはアクリル系樹脂微粒子を１〜５０部、および平均粒径１０〜８０μｍのポリアミド樹脂粒子およびポリアクリロニトリル樹脂粒子を含む組成物が開示されている。
【００１３】
また、特許文献７には、耐久性および耐汚染性に優れた塗装セメント系基材を得るために、アルコキシ基含有シラン単量体を主成分とする吸水防止剤を塗布したセメント系基材に、直接またはプライマーを介して、含フッ素樹脂、アルコキシシランの加水分解縮合物およびシリカ系艶消し剤を含有する艶消しクリア塗料用組成物を塗布することが開示されている。
【００１４】
【特許文献１】特開昭６３−２９７４８８号公報
【特許文献２】特開平３−２８５９３５号公報
【特許文献３】特開平９−４０８３５号公報
【特許文献４】特開平１１−９２７５３号公報
【特許文献５】特開平１１−２６９４２７号公報
【特許文献６】特開平８−１０８６号公報
【特許文献７】特開２０００−１５９５８５公報
【発明の開示】
【発明が解決しようとする課題】
【００１５】
通常、内面モルタルライニングダクタイル鋳鉄管は、製造後数日から数カ月経過してから出荷されることが多い。従来技術によるシールコート剤は、アルカリシール性や長期通水における耐久性には優れているものの、モルタルが硬化・乾燥・収縮することにより発生するクラックを抑制する効果は充分ではなく、経時でクラックが発生し、外観が損われることがあるという問題がある。
【００１６】
また、ダクタイル鋳鉄管などの埋設管路施工法として、地面を開削して布設する開削工法が一般的であるが、近年は幹線道路のみならず、一般道路においても交通量が増加しているため、開削工法のために交通を遮断することは困難になってきている。このため、発進立抗と到達立抗だけを開削し、発進立抗側から到達立抗側へダクタイル鋳鉄管などを地中に順次推進させて布設する推進工法が広く採用されるようになっている。推進工法において、推進中のダクタイル鋳鉄管の位置を把握することはきわめて重要であり、一般に赤外線による自動計測方法が採用されている。この方法では、従来技術のシールコート剤を塗布したモルタルライニングのように管内表面に光沢がある場合、赤外線の乱反射により正確な位置が計測できないという問題がある。
【００１７】
さらに、本発明者らの検討の結果、前記特開平８−１０８６号公報や特開２０００−１５９５８５公報に開示されている平均粒径がミクロンオーダーのシリカ系艶消し微粒子や平均粒径がミクロンオーダーのセラミック系微粒子を含有させた組成物を、前記モルタル層の表面に塗布した場合、モルタル層の表面を艶消しにすることはできるが、モルタルが硬化・乾燥・収縮することにより発生するクラックを抑制する効果は充分ではなく、経時でクラックが発生し、外観が損われることがあるという問題を充分解決するに至っていない。
【課題を解決するための手段】
【００１８】
本発明者らは、前記のごとき従来技術の欠点ないしは不備を克服するために鋭意検討を重ねた結果、特定の平均粒径を有する酸化アルミニウム微粒子を、浸透性のあるアルコキシシランおよびビニル系重合体と組み合わせて使用することによって、艶消しタイプのシールコート剤であって、耐クラック性にも優れるというきわめて実用性の高い浸透性防水用組成物が得られることを見出し、本発明を完成するに至った。
【００１９】
すなわち、本発明は、
（Ａ）成分が、スチレン系芳香族モノマー単位、ｎ−ブチルメタクリレート単位、メチルメタクリレート単位およびエチルメタクリレート単位を含むビニル系重合体、
（Ｂ）成分が、（Ｂ−１）ｎ−ヘキシルトリメトキシシランまたは（Ｂ−２）ｎ−ヘキシルトリメトキシシランおよびγ−グリシドキシプロピルトリメトキシシラン、および
（Ｃ）成分が、１次粒子の平均粒径が３ｎｍ以上、７０ｎｍ以下である酸化アルミニウム微粒子からなり、これらの配合割合が、前記（Ａ）成分１００重量部に対し、上記（Ｂ）成分１０重量部以上、１０００重量部以下であり、かつ、前記（Ａ）成分および前記（Ｂ）成分の合計量１００重量部に対し、前記（Ｃ）成分１重量部以上、５０重量部以下であることを特徴とする内面モルタルライニングダクタイル鋳鉄管のモルタル層の表面に塗装する浸透性防水用組成物、および
上記浸透性防水用組成物をモルタル層の表面に塗布してなる内面モルタルライニングダクタイル鋳鉄管に関する。
【発明の効果】
【００２０】
本発明の浸透性防水用組成物は、モルタルなどで代表される種々のセメント系硬化物基材上に塗布させることによって、ｎ−ヘキシルトリメトキシシラン（Ｂ−１）またはｎ−ヘキシルトリメトキシシランおよびγ−グリシドキシプロピルトリメトキシシラン（Ｂ−２）が基材に浸透して該基材を強化せしめると同時に、撥水層を形成せしめ、ビニル系重合体（Ａ）が該基材の上層に成膜して、この撥水層を保護する樹脂層を形成する。さらに、シールコート塗膜中に均一に分散された酸化アルミニウム微粒子（Ｃ）により、均一な艶消しタイプのシールコート塗膜が得られると同時に、撥水性を有する酸化アルミニウム微粒子が樹脂層およびモルタルと反応することにより優れた付着性、長期通水性能を発揮する。また、酸化アルミニウム微粒子は、非常に粒子径が小さいためモルタルの材令初期に発生するクラックへの充填性に優れており、クラックの発生を抑制することができる。
【発明を実施するための最良の形態】
【００２１】
本発明の浸透性防水用組成物に使用されるビニル系重合体（Ａ）は、該組成物のベース樹脂として使用される成分である。
【００２２】
ビニル系重合体（Ａ）の示差熱走査熱量計（ＤＳＣ）により測定されるガラス転移温度は、５０℃以上、さらには８０℃以上であるのが、硬質の塗膜が得られる点から好ましく、１１０℃以下、さらには１０５℃以下、とくには１００℃以下であるのが、塗膜表面にクラックが発生しにくい点から好ましい。
【００２３】
ビニル系重合体（Ａ）の数平均分子量は、１０，０００以上、さらには１１，０００以上であるのが、かなり高分子量で、耐候性、耐アルカリ性、耐水性などが良好である点から好ましく、６０，０００以下、さらには４５，０００以下であるのが、スプレー作業性の点から好ましい。
【００２４】
ビニル系重合体（Ａ）を構成する単量体としては、たとえば下記単量体（ａ）〜（ｈ）などの単量体があげられるが、これらに限定されるものではない。
【００２５】
単量体（ａ）：スチレン、α−メチルスチレン、ビニルトルエンまたはジビニルベンゼンなどの各種のスチレン系芳香族モノマー（芳香族ビニルモノマー）。
単量体（ｂ）：メチル（メタ）アクリレート、エチル（メタ）アクリレート、ｎ−プロピル（メタ）アクリレート、ｉｓｏ−プロピル（メタ）アクリレート、ｎ−ブチル（メタ）アクリレート、ｉｓｏ−ブチル（メタ）アクリレート、ｔ−ブチル（メタ）アクリレート、２−エチルヘキシル（メタ）アクリレート、ラウリル（メタ）アクリレートなどの炭素数１〜１３のアルキル基を有する（メタ）アクリレート；シクロヘキシル（メタ）アクリレート、４−ｔ−ブチルシクロヘキシル（メタ）アクリレート、イソボルニル（メタ）アクリレート、アダマンチル（メタ）アクリレート、ベンジル（メタ）アクリレートなどのシクロアルキル基または芳香族基などを有する（メタ）アクリレートのごとき各種の（メタ）アクリレート。
単量体（ｃ）：ジメチルマレエート、ジエチルマレエート、ジエチルフマレート、ジブチルフマレート、ジブチルイタコネートなどのマレイン酸、フマル酸、イタコン酸などによって代表される各種のジカルボン酸と炭素数１〜４の１価のアルコールとのジエステル。
単量体（ｄ）：２−ヒドロキシエチル（メタ）アクリレート、２−ヒドロキシプロピル（メタ）アクリレート、３−ヒドロキシプロピル（メタ）アクリレート、３−ヒドロキシブチル（メタ）アクリレート、４−ヒドロキシブチル（メタ）アクリレート、ポリエチレングリコールモノ（メタ）アクリレートなどの水酸基含有（メタ）アクリレート；ジ−２−ヒドロキシエチルフマレート、モノ−２−ヒドロキシエチル−モノブチルフマレートなどの各種ジカルボン酸の水酸基含有エステル；プラクセルＦＡ、プラクセルＦＭ（以上、ダイセル化学工業（株）製のカプロラクトン付加モノマーの商品名）などで代表される、いわゆるε−カプロラクトン系のモノマーなどの各種のα，β−エチレン性不飽和カルボン酸ヒドロキシアルキルエステル。
単量体（ｅ）：酢酸ビニル、安息香酸ビニル、ベオバ（商品名、シェル社製、分岐状脂肪族モノカルボン酸のビニルエステル）などの各種ビニルエステル。
単量体（ｆ）：グリシジル（メタ）アクリレート、（β−メチル）グリシジル（メタ）アクリレート、（メタ）アクリルグリシジルエーテルなどの各種グリシジル基含有ビニルモノマー。
単量体（ｇ）：（メタ）アクリル酸、クロトン酸などの不飽和モノカルボン酸；マレイン酸、フマル酸、イタコン酸、シトラコン酸などの不飽和ジカルボン酸などの各種不飽和カルボン酸；前記不飽和ジカルボン酸と１価アルコールとのモノエステル（ハーフエステル）などの種々のα，β−エチレン性不飽和カルボン酸。
単量体（ｈ）：ビニルトリエトキシシラン、メチルビニルジエトキシシランなどのビニル基含有アルコキシシラン；γ−メタクリルオキシプロピルトリメトキシシランなどのメタクリロキシ基含有アルコキシシランなどの加水分解性シリル基含有重合性不飽和単量体；ＫＲ−２１５、Ｘ−２２−５００２（以上、信越化学工業（株）製）などの各種のシリコン系モノマーなどの加水分解性シリル基含有単量体。
【００２６】
前記単量体のうちでは、単量体（ｈ）が、分子内に加水分解性シリル基を含有するビニル系重合体（Ａ）を得ることができ、（アルコキシ）シラン撥水層への付着性向上やフクレ性改善などの点から好ましい。そのなかでも、γ−メタクリルオキシプロピルトリメトキシシランが、同時に使用するビニル系モノマーとの共重合性がよい点から好ましい。
【００２７】
また、前記単量体のうちのスチレン、メチルメタクリレート、エチルメタクリレート、２−ヒドロキシエチルメタクリレートが、塗膜の硬質化、耐水性（重合性が良好なため、耐水性をわるくするオリゴマーが少ない）の点から好ましく、ｎ−ブチルメタクリレートが塗膜の可塑化、耐水性（重合性が良好なため、耐水性をわるくするオリゴマーが少ない）の点から好ましい。
【００２８】
ビニル系重合体（Ａ）を製造するにあたり、単量体（ａ）〜（ｈ）はそれぞれ単独で使用してもよく、２種以上を組み合わせて使用してもよいが、使用する全単量体中に単量体（ａ）を２０〜６０％、さらには２５〜４０％、単量体（ｂ）を２５〜６５％、さらには４５〜６０％、単量体（ｄ）を０〜１０％、さらには０〜７％、単量体（ｇ）を０〜１０％、さらには０〜７％、単量体（ｈ）を０〜２５％、さらには１５〜２５％含有するようにするのが、塗膜の硬質化、耐水性、付着性向上の点から好ましい。
【００２９】
前記のごとき単量体から製造されるビニル系重合体（Ａ）の具体例としては、たとえば製造例１で示されるようなスチレン／メチルメタクリレート／エチルメタクリレート／ｎ−ブチルメタクリレート／γ−メタクリルオキシプロピルトリメトキシシラン共重合体で、ＤＳＣによる実測Ｔｇが９０℃、数平均分子量が１１，０００のもの、ビニルトルエン／メチルメタクリレート／イソブチルメタクリレート／２−ヒドロキシエチルメタクリレート／γ−メタクリルオキシプロピルトリメトキシシラン共重合体で、ＤＳＣによる実測Ｔｇが８０℃、数平均分子量が１５，０００のもの、メチルメタクリレート／ｔ−ブチルメタクリレート／ｎ−ブチルメタクリレート／メタクリル酸共重合体で、ＤＳＣによる実測Ｔｇが７０℃、数平均分子量が１５，０００のもの、スチレン／メチルメタクリレート／シクロヘキシルメタクリレート／ジブチルフマレート／グリシジルメタクリレート／γ−メタクリルオキシプロピルトリメトキシシラン共重合体で、ＤＳＣによる実測Ｔｇが６０℃、数平均分子量が３０，０００のものなどがあげられる。これらは単独で用いてもよく、２種以上を組み合わせて用いてもよい。これらのなかでも製造例１で示されるようなものが、塗膜硬度、塗装作業性の点からとくに好ましい。
【００３０】
ビニル系重合体（Ａ）の製造は、懸濁重合法や塊状重合法などによって製造してもよいが、溶液重合法、なかんずく溶液ラジカル重合法によって製造するのが簡便であり、また、懸濁重合法で多用される界面活性剤のような通常の有機溶剤に溶解し難い不純物の混入する余地がなくなる点からも好ましい。
【００３１】
前記溶液重合法によりビニル系重合体（Ａ）を製造する際に使用される有機溶剤としては、たとえば
（イ）トルエン、キシレンや、ソルベッソ１００、ソルベッソ１５０（以上、エクソン社製）などの各種の炭化水素系溶剤；
（ロ）スワゾール３１０（丸善石油（株）製）、ＬＡＷＳ（シェル社製）などの各種脂肪族−芳香族炭化水素混合溶剤；
（ハ）酢酸エチル、酢酸ブチル、セロソルブアセテートなどの各種エステル系溶剤；
（ニ）アセトン、メチルエチルケトン、メチルイソブチルケトンなどの各種ケトン系溶剤；
（ホ）ＥＥＰ（イーストマン・コダック社製）、ブチルセロソルブなどの各種エーテル系溶剤；
（ヘ）メタノール、エタノール、プロパノール、ｎ−ブタノール、ｉｓｏ−ブタノール、ｓｅｃ−ブタノールなどの各種アルコール系溶剤
などがあげられる。これらは単独で使用してもよく、２種以上を組み合わせて使用してもよい。
【００３２】
前記溶液重合法に使用され得るラジカル重合開始剤としては、たとえばアゾビスイソブチロニトリル（ＡＩＢＮ）、ベンゾイルパーオキシド（ＢＰＯ）、ｔ−ブチルパーベンゾエート（ＴＢＰＢ）、ｔ−ブチルハイドロパーオキシド（ＴＢＰＯ）、ジ−ｔ−ブチルパーオキシド（ＤＴＢＰＯ）、クメンハイドロパーオキシド（ＣＨＰ）などがあげられる。
【００３３】
溶液重合法で得られるビニル系重合体（Ａ）の溶液は、通常、不揮発分が２０〜７０％、さらには３０〜６０％、ガードナー粘度がＡ４〜Ｚ８、さらにはＡ〜Ｚ６のものが、作業性の点から好ましい。
【００３４】
本発明の浸透性防水用組成物に使用される（Ｂ）成分としてのアルコキシシラン（Ｂ）は、基材中に浸透して撥水層を形成させるために使用される成分である。
【００３５】
アルコキシシラン（Ｂ）は、ケイ素原子に結合するアルコキシ基の数が１〜３個で、残りの３〜１個の結合手にはアルキル基やエポキシ基、アミノ基、ヒドロキシル基などを含有したアルキル基などが結合した化合物であり、低粘度、高浸透性、加水分解による縮合反応性のごとき特性を有するものである。
【００３６】
アルコキシシラン（Ｂ）の分子量としては、通常、１４０〜１０００程度、さらには１８０〜３００程度であるのが、下地モルタルへの浸透性、反応性、乾燥性の点から好ましい。
【００３７】
前記のごときアルコキシシラン（Ｂ）の具体例としては、下記アルコキシシラン（Ｂ（１））および（Ｂ（２））に記載のごときものがあげられる。これらは単独で使用してもよく、２種以上を組み合わせて用いてもよい。
アルコキシシラン（Ｂ（１））：たとえば一般式（１）：
【００３８】
【化１】
0004663681.tif 000002
【００３９】
（式中、Ｒ1は炭素数５〜１８のアルキル基またはフェニル基、Ｒ2は炭素数１〜１８のアルキル基、Ｒ3は炭素数１〜１８のアルキル基、ｎは０または１を表わす）で表わされる化合物などがあげられる。
【００４０】
前記Ｒ1の代表例としては、たとえばペンチル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基などがあげられる。これらのうちでは、炭素数６〜１０のアルキル基が浸透性と乾燥性の点から好ましい。
【００４１】
前記Ｒ2の具体例としては、たとえばメチル基、エチル基、ｎ−ブチル基などがあげられる。これらのうちでは、メチル基およびエチル基が反応性、価格の点から好ましい。
【００４２】
前記Ｒ3の具体例としては、たとえばメチル基、エチル基などがあげられる。
【００４３】
前記ｎは０であるのが、塗膜性能の点から好ましい。
【００４４】
一般式（１）で表わされる化合物の具体例としては、たとえばｎ−ヘキシルトリメトキシシラン、ｎ−ヘキシルトリエトキシシラン、ｎ−デシルトリメトキシシラン、フェニルトリメトキシシランなどがあげられる。
アルコキシシラン（Ｂ（２））：たとえばγ−（２−アミノエチル）アミノプロピルトリメトキシシランなどで代表される種々のアミノ基含有アルコキシシラン；γ−グリシドキシプロピルトリメトキシシランなどで代表される種々のグリシジル基含有アルコキシシラン；γ−メルカプトプロピルトリメトキシシランなどで代表される種々のメルカプト基含有アルコキシシラン；γ−クロロプロピルトリメトキシシランなどで代表される種々のハロゲン基（たとえばクロロ基）含有アルコキシシラン；γ−メタクリロキシ基含有アルコキシシランなどがあげられる。
【００４５】
前記アルコキシシラン（Ｂ）のなかでは、ｎ−ヘキシルトリメトキシシランが撥水性や反応性の点から好ましく、γ−グリシドキシプロピルトリメトキシシランが撥水性やビニル系重合体との付着性の点から好ましい。
【００４６】
本発明の浸透性防水用組成物におけるビニル系重合体（Ａ）とアルコキシシラン（Ｂ）との使用割合は、ビニル系重合体（Ａ）１００部に対してアルコキシシラン（Ｂ）１０部以上、さらには４０部以上であるのが、基材に対する浸透性が良好で、クロスカットや経時の密着性などの面で所望の効果を得ることができる点から好ましく、１０００部以下、さらには５００部以下、とくには１５０部以下であるのが、表面の乾燥不良やフクレの原因となりにくい点から好ましい。
【００４７】
本発明の浸透性防水用組成物には、アルコキシシラン（Ｂ）の架橋反応などを促進させるために、縮合触媒を配合してもよい。
【００４８】
前記縮合触媒の例としては、ジブチルスズジラウレート、ジブチルスズジマレエート、ジオクチルスズジラウレート、ジオクチルスズジマレエート、オクチル酸スズなどで代表される種々の有機スズ化合物；リン酸、モノメチルホスフェート、モノエチルホスフェート、モノブチルホスフェート、モノオクチルホスフェート、モノデシルホスフェート、ジメチルホスフェート、ジエチルホスフェート、ジブチルホスフェート、ジオクチルホスフェート、ジデシルホスフェートなどで代表される種々のリン酸あるいはリン酸エステルなどがあげられる。これらは単独で使用してもよく２種以上を組み合わせて使用してもよい。
【００４９】
前記縮合触媒の配合量としては、アルコキシシラン（Ｂ）１００部に対して、通常は約５部以下であるのが好ましい。使用することによる明確な効果を得るためには、０．０１部以上であることが好ましい。
【００５０】
本発明の浸透性防水用組成物に使用される酸化アルミニウム微粒子（Ｃ）は、シールコート剤中に均一に分散し、成膜すると外観が斑のない艶消しのシールコート塗膜が得られるとともに、耐クラック性を向上させるために使用される成分である。
【００５１】
酸化アルミニウム微粒子（Ｃ）は、１次粒子の平均粒径が１ｎｍ以上、さらには３ｎｍ以上であるのが、入手が容易である、所望の艶消し効果が得られる、分散性に優れるなどの点から好ましく、１００ｎｍ以下、さらには７０ｎｍ以下、とくには４０ｎｍ以下であるのが、耐クラック性を向上させる効果が大きい、塗膜の連続性が損われず、通水性能が低下しないなどの点から好ましい。
【００５２】
酸化アルミニウム微粒子（Ｃ）の具体例としては、たとえば酸化アルミニウム  Ｃ（一次粒子の平均粒径約１３ｎｍ、日本アエロジル（株）製）などがあげられる。また、酸化アルミニウム微粒子（Ｃ）は、ナノオーダーと非常に小さいため、モルタルライニングの材令初期に発生するクラック部への充填効果に優れ、かつ、撥水性を高めることにより耐クラック性の向上にも効果的に働く。
【００５３】
本発明の浸透性防水用組成物における酸化アルミニウム微粒子（Ｃ）の配合割合は、ビニル系重合体（Ａ）およびアルコキシシラン（Ｂ）の合計量１００部に対し、酸化アルミニウム微粒子（Ｃ）１部以上、さらには３部以上であるのが、所望の艶消し効果が得られ、モルタルライニングの材令初期に発生するクラック部への充分な充填効果が得られ、クラックの発生を抑制する作用が得られる点から好ましく、１００部以下、さらには３０部以下であるのが、充分な艶消し効果が得られ、かつ、シールコート剤の塗装作業性、浸透性、基材に対する密着性が損われず、通水性能が低下しない点から好ましい。
【００５４】
なお、酸化アルミニウム微粒子（Ｃ）のかわりに、ミクロンオーダーの沈降性硫酸バリウムや炭酸カルシウムなどの体質顔料、シリカなどを用いた場合には、粒径が大きく（通常、薄膜美粧用には平均粒径０．３〜１．０μｍ程度、一般塗装用には平均粒径１〜１０μｍ程度、厚膜塗装用には平均粒径１０〜５０μｍ程度）、シールコート塗膜（膜厚５〜１５μｍ程度）中に均一に分散させることが困難なため、シールコート塗膜の連続性が低下し、通水性能が低下しやすくなる。また、粒径が大きいために、クラック部への充分な充填効果が得られず、クラックの発生を抑制することができにくくなる。
【００５５】
本発明の浸透性防水用組成物には、必要に応じて、貯蔵安定剤、ハジキ防止剤、レベリング剤、消泡剤、タレ防止剤、顔料、染料などの公知慣用の種々の添加剤を加えてもよい。
【００５６】
前記貯蔵安定剤の代表例としては、たとえばオルトギ酸トリメチル、オルトギ酸トリエチルなどのオルトギ酸トリアルキル；メチルアルコール、ブチルアルコール、アミルアルコール、セロソルブなどのアルキルアルコールなどがあげられる。
【００５７】
前記ハジキ防止剤やレベリング剤としては、シリコーンオイルが最も一般的であり、また、前記消泡剤としては、シリコーン化合物や特殊アクリル系重合物などが一般的である。
【００５８】
本発明の浸透性防水用組成物は、ビニル系重合体（Ａ）、アルコキシシラン（Ｂ）、酸化アルミニウム微粒子（Ｃ）および必要により使用されるその他の成分を配合することにより製造される。配合する順序などにはとくに制限はない。
【００５９】
本発明の浸透性防水用組成物は、そのまま直接、モルタル層などの基材表面に塗布してもよいが、有機溶剤で、たとえば有効成分が１０〜３０％程度となるように希釈した形で使用するのが塗装作業性の点から好ましい。
【００６０】
前記希釈剤の例としては、ビニル系重合体（Ａ）を溶液重合法により製造する際の溶剤としてあげた（イ）〜（へ）の溶剤がそのままあげられる。これらは単独で使用してもよく、２種以上を組み合わせて使用してもよい。
【００６１】
本発明の浸透性防水用組成物を各種無機質基材に塗布する方法にはとくに限定はなく、エアスプレー法、エアレススプレー法、ローラー塗装法、刷毛塗装法などの方法で塗布される。塗装効率、塗膜の均一性の点から、エアレススプレー法で塗布するのが好ましい。
【００６２】
本発明の浸透性防水用組成物は、水道管や配水管などに使用するモルタルライニングを施した鋳鉄管または鋼管のモルタルライニング用シールコート剤などとして好適に使用される。その他、モルタルまたはコンクリートあるいは発泡コンクリートなどのセメント系硬化物や、石材、レンガ、陶磁器、ガラス、スレート板、珪カル板などで代表されるような種々の無機質基材の補強用やアルカリシールなどに使用することができる。そして、使用した場合には、ハジキ、クラック、まだら模様などのない艶消しの外観を有する、耐クラック性の良好な防水性構造物が得られる。
【００６３】
前記のようにして得られる本発明の浸透性防水用組成物を塗布した前記無機質基材の塗膜硬度は、通常、鉛筆硬度でＨＢ〜６Ｈ、さらには２Ｈ〜６Ｈのものである。
【実施例】
【００６４】
つぎに、本発明を実施例および比較例に基づいてより一層具体的に説明するが、本発明はこれらのみに限定されるものではない。
【００６５】
はじめに、実施例および比較例で使用する主要成分を表１に示す。
【００６６】
【表１】
0004663681.tif 000003
【００６７】
なお、酸化アルミニウム微粒子は、トルエン／無機系微粒子＝９０／１０（重量比）となるように配合したのち、高速分散機により８０００〜１００００回転で３０分間強制分散させてから、添加、混合してシールコート剤とし、用いた。
【００６８】
また、製造例、実施例および比較例で用いた評価方法を以下にまとめて示す。
【００６９】
（ビニル系重合体のガラス転移点（Ｔｇ)）
（株）リガク製ＤＳＣ８２３０を使用して、充分乾燥単離したビニル系重合体クリア塗膜を、２０〜１５０℃の範囲で１０℃／ｍｉｎで昇温して吸熱ピークを観察することによりＴｇを測定した。
【００７０】
（ビニル系重合体の数平均分子量）
日本分光（株）製液体クロマトグラフＬＣ−０８を用い、ＴＨＦ（テトラヒドロフラン）留出液の分子量を測定した。分子量の算出は、数平均分子量が１０００以下のオリゴマー成分は除外した。
【００７１】
（不揮発分）
試料約１ｇを精秤し、トルエン／メタノール＝７０／３０の混合溶剤を５ｃｃ添加、混合したのち１０７．５℃の乾燥器に１時間保持し、得られた重量から算出した。
【００７２】
（酸価）
樹脂溶液約２ｇを精秤し、トルエン／メタノール＝７０／３０の混合溶剤で希釈後、指示薬であるフェノールフタレイン溶液を添加し、メタノールに溶解した水酸化カリウムで滴定することにより酸価（試料（固形分）１ｇ中に含まれる酸を中和するのに要する水酸化カリウムのｍｇ数）を測定した。
【００７３】
（粘度（ガードナー、２５℃））
樹脂溶液を、ＪＩＳ  Ｋ５４００  ４．５．１（ガードナー型泡粘度計法）の測定用粘度管に所定量（約９ｍｌ）とり、専用コルク栓をしたのち、２５±０．５℃の恒温水槽中に３０分間以上静置した。標準粘度管と試料管を同時に１８０°回転させ、管の底にある泡を上昇させ、泡の上昇が試料に一番近い標準粘度管の記号を調べることにより、粘度を測定した。
【００７４】
（光沢）
得られた試料を軸方向に切断加工し、簡易型光沢計を用いて６０°光沢値の測定を行ない、以下の基準で評価した。
艶有り：光沢値７０以上
半艶  ：光沢値４０以上７０未満
艶なし：光沢値４０未満
【００７５】
（斑）
得られた試料を目視観察し、以下の基準で評価した。
○：斑なし
×：斑有り
【００７６】
（クラック）
得られた試料を２ヵ月間屋外曝露したのち外観を目視観察し、以下の基準で評価した。
○：ヘアクラックなし
×：ヘアクラック有り
【００７７】
（鉛筆硬度）
ＪＩＳ  Ｋ５４００  ８．４鉛筆引っかき試験に準じ、塗膜に傷がついた鉛筆硬度で評価した。
【００７８】
（ｐＨ）
日本水道協会  水道用ダクタイル鋳鉄管モルタルライニング（ＪＷＷＡ  Ａ１１３）のｐＨ値の試験方法に準じて、ｐＨ計（東亜電波工業（株）製）を用いて測定し、以下の基準で評価した。
○：８．６未満
△：８．６以上９．０未満
×：９．０以上
【００７９】
（残留塩素の減量）
日本水道協会  水道用ダクタイル鋳鉄管モルタルライニング（ＪＷＷＡ  Ａ１１３）の浸出性試験方法に準じて測定し、以下の基準で評価した。
○：０．７ｍｇ／Ｌ未満
△：０．７ｍｇ／Ｌ以上１．０ｍｇ／Ｌ未満
×：１．０ｍｇ／Ｌ以上
【００８０】
（過マンガン酸カリウムの消費量）
日本水道協会  水道用ダクタイル鋳鉄管モルタルライニング（ＪＷＷＡ  Ａ１１３）の浸出性試験方法に準じて測定し、以下の基準で評価した。
○：１．０ｍｇ／Ｌ未満
△：１．０ｍｇ／Ｌ以上１．５ｍｇ／Ｌ未満
×：１．５ｍｇ／Ｌ以上
【００８１】
（塗膜のフクレ）
通水試験後の試料を目視観察し、フクレの占める面積割合（％）を求め、以下の基準で評価した。
◎：異常なし
○：フクレの占める面積が全体の５％未満
△：フクレの占める面積が全体の５％以上２０％未満
×：フクレの占める面積が全体の２０％以上
【００８２】
（塗膜の白化）
通水試験後の試料を目視観察し、白化した部分の面積割合（％）を求め、以下の基準で評価した。
◎：異常なし
○：白化した部分の面積が全体の５％未満
△：白化した部分の面積が全体の５％以上２０％未満
×：白化した部分の面積が全体の２０％以上
【００８３】
（下地モルタル表面の軟化）
通水試験後の試料についてＪＩＳ  Ｋ５４００  ８．４鉛筆引っかき試験に準じ、下地モルタル表面の軟化の度合を以下の基準で評価した。
○：Ｈで傷なし
△：ＨＢで傷なし
×：ＨＢで傷つく
【００８４】
（初期密着性）
得られた試料の表面にＪＩＳ  Ｚ１５２２に規定するセロハン粘着テープを貼り、剥がしたのちの付着状況を目視観察し、剥離した部分の面積割合（％）を求め、以下の基準で評価した。
◎：剥離の割合が全体の０．５％未満
○：剥離の割合が全体の０．５％以上５％未満
△：剥離の割合が全体の５％以上２０％未満
×：剥離の割合が全体の２０％以上
【００８５】
（クロスカット部２カ月後の密着性）
得られた試料の表面にＪＩＳ  Ｋ５４００  ８．５．３に準じてクロスカットを入れ、屋外曝露２カ月後にセロハン粘着テープを用いて密着性を調べ、以下の基準で評価した。
◎：クロスカット沿いの剥離がなく、かつ、評価面積に占める剥離の割合が全体の０．５％未満
○：クロスカット沿いの剥離がなく、かつ、評価面積に占める剥離の割合が全体の０．５％以上５％未満
△：クロスカット沿いの剥離が認められ、かつ、評価面積に占める剥離の割合が全体の５％以上２０％未満
×：クロスカット沿いに顕著な剥離が認められ、かつ、評価面積に占める剥離の割合が全体の２０％以上
【００８６】
（経時密着性）
得られた試料を５℃で２カ月間保持したのち、試料の表面にＪＩＳ  Ｚ１５２２に規定するセロハン粘着テープを貼り、剥がしたのちの付着状況を目視観察し、剥離した部分の面積割合（％）を求め、以下の基準で評価した。
◎：剥離の割合が全体の０．５％未満
○：剥離の割合が全体の０．５％以上５％未満
△：剥離の割合が全体の５％以上２０％未満
×：剥離の割合が全体の２０％以上
【００８７】
（促進耐候性）
ＪＩＳ  Ｋ５４００  ９．８促進耐候性試験に準じて、サンシャイン・ウエザオメータによる促進耐候試験を７００時間行なった結果を、以下の基準で評価した。
◎：異常なし
○：白化した部分の面積が全体の５％未満
△：白化した部分の面積が全体の５％以上２０％未満
×：白化した部分の面積が全体の２０％以上
【００８８】
（凍結融解試験）
−２０℃で８時間保持後、２時間かけて＋２０℃に昇温し、＋２０℃で１２時間保持後、２時間かけて−２０℃に降温するサイクルを１００回行なったのち、以下の基準で評価した。
◎：異常なし
○：白化した部分の面積が全体の５％未満
△：白化した部分の面積が全体の５％以上２０％未満
×：白化した部分の面積が全体の２０％以上
【００８９】
製造例１〜３
窒素で器内の空気を置換した反応容器に、トルエン１０００部を仕込んで９０℃まで昇温してから、表２に示すスチレン、アクリル酸エステル、メタクリル酸エステル、メタクリル酸、加水分解性シリル基を有するモノマーなどの混合物を３時間にわたって滴下せしめ、滴下終了後も同温度に５時間保持することによって、ビニル系重合体の溶液を得た。得られたビニル系重合体およびその溶液の特性を表２に示す。
【００９０】
【表２】
0004663681.tif 000004
【００９１】
実施例１
ビニル系重合体（Ａ−１）（５０％品）２００部、ｎ−ヘキシルトリメトキシシラン（ｎ−ＨＴＭＳ）５０部、表１記載の酸化アルミニウム微粒子（１０％トルエン分散液）１００部、表１記載のアクリル系消泡剤５部、表１記載のシリコーン系ハジキ防止剤５部、トルエン３４０部、アセトン３００部を混合せしめることによって、有効成分が１６％のシールコート剤を得た。
【００９２】
前記シールコート剤を、モルタルライニング鋳鉄管（呼び径が１００ｍｍであって、長さが約１００ｍｍのモルタルライニング鋳鉄管の養生直後に約８０℃の温水中に浸漬せしめてから引き上げて、モルタル表面に浮き水がなく乾燥している状態のもの）上に、徐々に該鋳鉄管を回転させつつ刷毛で軸方向に約１００ｇ／ｍ2の割合で塗布せしめ、加温用の試験材を製作した。
【００９３】
前記のようにシールコート剤を塗装したモルタルライニング管を、室温で４日間乾燥させたのち、外観、鉛筆硬度を評価した。また、モルタルライニング管の一端をポリ塩化ビニリデンフィルムで覆った良質のゴム栓で蓋をし、管中に残留塩素が約１．２ｍｇ／Ｌになるようにした精製水を充填させ、蓋を被せてから常温で２４時間静置し、日本水道協会  水道ダクタイル鋳鉄管モルタルライニングのシールコートの浸出性試験方法に準拠して、水質（ｐＨ、残留塩素の減量、過マンガン酸カリウム消費量）に関する評価を行なった。
【００９４】
また、それとは別に、１５００ｐｐｍの遊離炭酸を含むｐＨが約４．７の水による通水試験を１４日間にわたって行ない、塗膜のフクレ、白化および下地モルタル表面の軟化、初期密着性、クロスカット部２ヵ月後の密着性を調べた。さらに、別に経時密着性試験、促進耐候性試験、凍結融解試験を行なった。結果を表４に示す。
【００９５】
実施例２
ビニル系重合体（Ａ−２）２００部、ｎ−ヘキシルトリメトキシシラン１００部、表１記載の酸化アルミニウム微粒子（１０％トルエン分散液）１００部、表１記載のアクリル系消泡剤５部、表１記載のシリコーン系ハジキ防止剤５部、トルエン２９０部、アセトン３００部を混合せしめることによって、有効成分が２１％のシールコート剤を得た。
【００９６】
得られたシールコート剤を、実施例１と同様にして、モルタルライニング鋳鉄管のモルタル表面に塗布して試験材を作製し、評価した。結果を表４に示す。
【００９７】
実施例３
ビニル系重合体（Ａ−２）２００部、ｎ−ヘキシルトリメトキシシラン１００部、表１記載の酸化アルミニウム微粒子（１０％トルエン分散液）２００部、表１記載のアクリル系消泡剤５部、表１記載のシリコーン系ハジキ防止剤５部、トルエン１９０部、アセトン３００部を混合せしめることによって、有効成分が２２％のシールコート剤を得た。
【００９８】
得られたシールコート剤を、実施例１と同様にして、モルタルライニング鋳鉄管のモルタル表面に塗布して試験材を作製し、評価した。結果を表４に示す。
【００９９】
実施例４
ビニル系重合体（Ａ−３）２００部、ｎ−ヘキシルトリメトキシシラン５０部、γ−グリシドキシプロピルトリメトキシシラン（γ−ＧＰＴＭＳ）２５部、表１記載の酸化アルミニウム微粒子（１０％トルエン分散液）１００部、表１記載のアクリル系消泡剤５部、表１記載のシリコーン系ハジキ防止剤５部、トルエン３１５部、アセトン３００部を混合せしめることによって、有効成分が１８．５％のシールコート剤を得た。
【０１００】
得られたシールコート剤を、実施例１と同様にして、モルタルライニング鋳鉄管のモルタル表面に塗布して試験材を作製し、評価した。結果を表４に示す。
【０１０１】
比較例１
ビニル系重合体（Ａ−１）２００部、ｎ−ヘキシルトリメトキシシラン５０部、γ−グリシドキシプロピルトリメトキシシラン２５部、表１記載の酸化アルミニウム微粒子（１０％トルエン分散液）１０部、表１記載のアクリル系消泡剤５部、表１記載のシリコーン系ハジキ防止剤５部、トルエン４０５部、アセトン３００部を混合せしめることによって、有効成分が１７．６％のシールコート剤を得た。
【０１０２】
得られたシールコート剤を、実施例１と同様にして、モルタルライニング鋳鉄管のモルタル表面に塗布して試験材を作製し、評価した。結果を表４に示す。
【０１０３】
比較例２
ビニル系重合体（Ａ−１）４０部、ｎ−ヘキシルトリメトキシシラン２０部、表１記載の酸化アルミニウム微粒子（１０％トルエン分散液）６００部、表１記載のアクリル系消泡剤５部、表１記載のシリコーン系ハジキ防止剤５部、トルエン３０部、アセトン３００部を混合せしめることによって、有効成分が１０％のシールコート剤を得た。
【０１０４】
得られたシールコート剤を、実施例１と同様にして、モルタルライニング鋳鉄管のモルタル表面に塗布して試験材を作製し、評価した。結果を表４に示す。
【０１０５】
比較例３
ビニル系重合体（Ａ−１）２００部、ｎ−ヘキシルトリメトキシシラン５０部、γ−グリシドキシプロピルトリメトキシシラン２５部、表１記載の沈降性硫酸バリウム１０部、表１記載のアクリル系消泡剤５部、表１記載のシリコーン系ハジキ防止剤５部、トルエン４０５部、アセトン３００部を混合せしめることによって、有効成分が１８．５％のシールコート剤を得た。
【０１０６】
得られたシールコート剤を、実施例１と同様にして、モルタルライニング鋳鉄管のモルタル表面に塗布して試験材を作製し、評価した。結果を表４に示す。
【０１０７】
比較例４
ビニル系重合体（Ａ−１）２００部、ｎ−ヘキシルトリメトキシシラン５０部、γ−グリシドキシプロピルトリメトキシシラン（γ−ＧＰＴＭＳ）２５部、表１記載のシリカ系艶消し剤１０部、表１記載のアクリル系消泡剤５部、表１記載のシリコーン系ハジキ防止剤５部、トルエン３１５部、アセトン３００部を混合せしめることによって、有効成分が１８．５％のシールコート剤を得た。
【０１０８】
得られたシールコート剤を、実施例１と同様にして、モルタルライニング鋳鉄管のモルタル表面に塗布して試験材を作製し、評価した。結果を表４に示す。
【０１０９】
実施例１〜４および比較例１〜４で製造したシールコート剤の組成を、表３にまとめて示す。
【０１１０】
【表３】
0004663681.tif 000005
【０１１１】
【表４】
0004663681.tif 000006
【０１１２】
実施例５〜８および比較例５〜８
実施例１〜４および比較例１〜４で得られた１０種のシールコート剤をそれぞれモルタルライニング鋳鉄管（呼び径が１００ｍｍであって、長さが約１００ｍｍのモルタルライニング鋳鉄管の養生直後のもの）上に、徐々に該鋳鉄管を回転させつつ刷毛で軸方向に約１００ｇ／ｍ2の割合で塗布せしめ、常温用の試験材を製作し、実施例５〜８および比較例５〜８とした。
【０１１３】
前記のようにシールコート剤を塗装したモルタルライニング管を室温で４日間乾燥させたのち、外観、鉛筆硬度を評価した。また、モルタルライニング管の一端をポリ塩化ビニリデンフィルムで覆った良質のゴム栓で蓋をし、管中に残留塩素が約１．２ｍｇ／Ｌになるようにした精製水を充填させ、蓋を被せてから常温で２４時間静置し、日本水道協会  水道ダクタイル鋳鉄管モルタルライニングのシールコートの浸出性試験方法に準拠して、水質（ｐＨ、残留塩素の減量、過マンガン酸カリウム消費量）に関する評価を行なった。
【０１１４】
また、それとは別に、１５００ｐｐｍの遊離炭酸を含むｐＨが約４．７の水による通水試験を１４日間にわたって行ない、塗膜のフクレ、白化および下地モルタル表面の軟化、初期密着性、クロスカット部２ヵ月後密着性を調べた。
【０１１５】
さらに、別に経時密着性試験、促進耐候性試験、凍結融解試験を行なった。
【０１１６】
結果を表５に示す。
【０１１７】
【表５】
0004663681.tif 000007